(57)【要約】  本発明は、高濃度系活物質液における導電率低下と粘性率及び溶液抵抗増大による電池内部抵抗の上昇を抑制して、充放電効率を向上できるレドックス電池を提供することを課題とし、レドックス電池が、正極活物質液を流通又は含浸させる正極１１と、負極活物質液を流通又は含浸させる負極２１と、正極１１と負極２１との間に設けられた隔膜３とを備え、正極活物質液及び負極活物質液は、それぞれ活物質濃度が１．８Ｍ以上であり、隔膜３は、イオン交換容量が２．０（ｍｅｑ／ｇ−乾燥イオン交換膜）以上であり、且つ膜厚が１２０μｍ以下であることを特徴とする。
2017069261.tif 000002
【特許請求の範囲】
【請求項１】
正極活物質液を流通又は含浸させる正極と、
負極活物質液を流通又は含浸させる負極と、
前記正極と前記負極との間に設けられた隔膜とを備え、
前記正極活物質液及び前記負極活物質液は、それぞれ活物質濃度が１．８Ｍ以上であり、
前記隔膜は、イオン交換容量が２．０（ｍｅｑ／ｇ−乾燥イオン交換膜）以上であり、且つ膜厚が１２０μｍ以下であることを特徴とするレドックス電池。
【請求項２】
前記正極及び前記負極は、それぞれ炭素繊維からなり、
前記炭素繊維の繊維径が１μｍ〜１２μｍの範囲であり、かさ密度が０．５ｇ／ｍＬ〜１．２ｇ／ｍＬの範囲であると共に、
前記隔膜面に垂直方向の前記正極及び前記負極の厚さが、前記正極活物質液及び前記負極活物質液を流通させて充放電を行う場合には、それぞれ３ｍｍ以下、前記正極活物質液及び前記負極活物質液を静止又は間欠的に流動させて充放電を行う場合には、それぞれ６ｍｍ以下であることを特徴とする請求項１記載のレドックス電池。
【請求項３】
前記正極活物質液及び前記負極活物質液は、それぞれ活物質としてバナジウムを含有し、バナジウム原子の含有量が１００ｇ／Ｌ以上であり、且つ硫酸根及び硫酸水素根としての硫黄原子の含有量が１２０ｇ／Ｌ以上であることを特徴とする請求項１又は２記載のレドックス電池。
【発明の詳細な説明】
【技術分野】
【０００１】
本発明は、レドックス電池に関し、より詳しくは、高濃度系活物質液における導電率低下と粘性率及び溶液抵抗増大による電池内部抵抗の上昇を抑制して、充放電効率を向上できるレドックス電池に関する。
【背景技術】
【０００２】
大規模なエネルギー貯蔵源としてレドックス電池が知られている。活物質としてバナジウム電解液（活物質液ともいう）等を用いたレドックスフロー型二次電池は、室温で作動し、活物質が液体であるため、外部タンクに貯蔵でき、過充電、過放電耐久性にも優れている。そのため、電池の維持管理が容易で、長寿命である等の利点がある。【０００３】
バナジウムレドックスフロー電池の場合、正極活物質液にはバナジウム５価、４価系のレドックス対が用いられ、負極活物質液にはバナジウム２価、３価系のレドックス対が用いられている（特許文献１、２）。【０００４】
非特許文献１〜３では、レドックスフロー電池において出力密度、エネルギー密度の増大を実現するために、活物質液中のバナジウム濃度を高濃度にする試みがなされている。
【先行技術文献】
【特許文献】
【０００５】
【特許文献１】特開昭６２−１８６４７３号公報
【特許文献２】特開平４−２８６８７１号公報
【非特許文献】
【０００６】
【非特許文献１】L. D. Kurbatova, D. I. Kurbatov, "Vanadium(V) extraction from sulfuric acid solutions", Russian Journal of Inorganic Chemistry, July 2008, 53(7), 1154-1157
【非特許文献２】Faizur Rahman, Maria Skyllas-Kazacos, "Vanadium redox battery: Positive half-cell electrolyte studies", Journal of Power Sources, April 2009, 189(2), 1212-1219
【非特許文献３】織地学他, "バナジウムレドックスフロー電池負極におけるV(II)/V(III)反応", 電池討論会講演要旨集, 2003年11月04日, 44巻, 630-631
【発明の概要】
【発明が解決しようとする課題】
【０００７】
非特許文献１、２は、正極活物質液として用いられ得る硫酸酸性の５価のバナジウム含有液について報告している。【０００８】
非特許文献１は、硫酸酸性の５価のバナジウム含有液について、バナジウム濃度が２．０Ｍを超えるとバナジウム塩の析出が生じやすくなることを明らかにしている。【０００９】
また、析出を生じた５価のバナジウム含有液に更に硫酸を添加し、加熱することによって一時的にこの沈殿を再溶解できるとしている。しかし、このようにして得られた正極活物質液は、サイクリックボルタングラムにおいて可逆性の低下が見られることから充放電における電圧効率の点で好ましくないとされている。この原因として、活物質液の著しい流動性の低下があり、非特許文献１は、このような高濃度の活物質系は、結果として実用性がないと結論付けている。【００１０】
非特許文献２も、サイクリックボルタングラムに基づいて非特許文献１と同様の知見を報告している。【００１１】
このように、硫酸酸性バナジウム化合物を含有する従来型の正極活物質液では、特にバナジウムを高い濃度で用いる場合において、十分な電極反応性と流動性を維持して、安定かつエネルギー効率のよい充放電を行なうことが困難であった。【００１２】
一方、非特許文献３は、負極活物質液として用いられ得る２価、３価のバナジウム含有液について報告している。【００１３】
非特許文献３は、負極活物質液中においてバナジウムが如何なる錯形態として存在するかを推定するために、クロノポテンシオメトリーにより、液中の２価、３価のバナジウムのそれぞれについて拡散係数を求め、実測した粘度から化学種のストークス半径を算出している。そして、算出されたストークス半径が、従来から２価、３価のバナジウムの化学種と考えられてきたアコ錯体、具体的にはＶ２＋（Ｈ２Ｏ）６あるいはＶ３＋（Ｈ２Ｏ）６のストークス半径と同程度であることを確認している。【００１４】
本発明者の知見によると、今まで、非特許文献３に示されるように、バナジウム２価、３価を含む負極液側は、水和イオンであって、他の配位子と錯体を作らないと考えられていた。しかし、１Ｍ乃至それ以下の希薄系と異なり１．５Ｍを越えるような系では、いわば固体的な性質を示してくるため、それに対応した考え方が重要である。単純に電荷の担い手がバナジウムというのではなく、むしろプロトンによる寄与が強くなり、これはＮＭＲスペクトルからも推定される。また、このような溶液はビンガム流体性を強く示す。結果として、ストークスの式を用いてイオン径を評価することはできない。【００１５】
また、非特許文献３は、「実用的なバナジウム濃度」として１．６Ｍの溶液を調製している。本発明者による試験結果においても、従来の負極活物質液において、バナジウムの析出を防止して、安定に充放電を継続できる濃度は１．５Ｍ〜１．７Ｍ程度までであることが確かめられており、非特許文献３が記載する上記濃度は、従来の観点では妥当な値といえる。【００１６】
硫酸酸性バナジウム化合物液を含有する従来型の負極活物質液もまた、特にバナジウムを高い濃度で用いる場合において、十分な電極反応性と流動性を維持することが困難であり、安定かつエネルギー効率のよい充放電を行ない得る電池にはならなかった。【００１７】
以上、非特許文献１〜３を参照して従来のバナジウム濃度の高濃度化の試みについて説明した。なお、特許文献として、２．０Ｍを超えるバナジウム濃度を記載するものも多く見受けられるが、本発明者は、非特許文献を参照して上述したように、このような高濃度系ではバナジウムの析出を防止することが困難であり、十分な電極反応性及び流動性に劣ることを認識していた。この点については、実際に試験を行うことにより確認することができる。すでに実用化して稼動しているバナジウム系レドックスフロー型二次電池は、何れもバナジウム濃度として１．５〜１．７Ｍ程度である。【００１８】
このように、従来の技術では、レドックス電池において、高濃度系活物質液における導電率低下と粘性率及び溶液抵抗増加による電池内部抵抗の上昇を抑制することが困難であり、充放電効率を向上する上で更なる改善の余地が見出される。【００１９】
そこで本発明の課題は、高濃度系活物質液における導電率低下と粘性率及び溶液抵抗増大による電池内部抵抗の上昇を抑制して、充放電効率を向上できるレドックス電池を提供することにある。【００２０】
また本発明の他の課題は、以下の記載によって明らかとなる。
【課題を解決するための手段】
【００２１】
上記課題は、以下の各発明によって解決される。【００２２】
（請求項１）
正極活物質液を流通又は含浸させる正極と、
負極活物質液を流通又は含浸させる負極と、
前記正極と前記負極との間に設けられた隔膜とを備え、
前記正極活物質液及び前記負極活物質液は、それぞれ活物質濃度が１．８Ｍ以上であり、
前記隔膜は、イオン交換容量が２．０（ｍｅｑ／ｇ−乾燥イオン交換膜）以上であり、且つ膜厚が１２０μｍ以下であることを特徴とするレドックス電池。
（請求項２）
前記正極及び前記負極は、それぞれ炭素繊維からなり、
前記炭素繊維の繊維径が１μｍ〜１２μｍの範囲であり、かさ密度が０．５ｇ／ｍＬ〜１．２ｇ／ｍＬの範囲であると共に、
前記隔膜面に垂直方向の前記正極及び前記負極の厚さが、前記正極活物質液及び前記負極活物質液を流通させて充放電を行う場合には、それぞれ３ｍｍ以下、前記正極活物質液及び前記負極活物質液を静止又は間欠的に流動させて充放電を行う場合には、それぞれ６ｍｍ以下であることを特徴とする請求項１記載のレドックス電池。
（請求項３）
前記正極活物質液及び前記負極活物質液は、それぞれ活物質としてバナジウムを含有し、バナジウム原子の含有量が１００ｇ／Ｌ以上であり、且つ硫酸根及び硫酸水素根としての硫黄原子の含有量が１２０ｇ／Ｌ以上であることを特徴とする請求項１又は２記載のレドックス電池。
【発明の効果】
【００２３】
本発明によれば、高濃度系活物質液における導電率低下と粘性率及び溶液抵抗増大による電池内部抵抗の上昇を抑制して、充放電効率を向上できるレドックス電池を提供することができる。
【図面の簡単な説明】
【００２４】
【図１】本発明のレドックス電池の一例を概念的に説明する図
【図２】本発明のレドックス電池の他の例を概念的に説明する図
【図３】電極ユニットの展開図
【発明を実施するための形態】
【００２５】
以下に、本発明を実施するための形態について説明する。
【００２６】
本発明のレドックス電池は、正極活物質液を流通又は含浸させる正極と、負極活物質液を流通又は含浸させる負極と、前記正極と前記負極との間に設けられた隔膜とを備える。
【００２７】
本発明において、前記正極活物質液及び前記負極活物質液は、それぞれ活物質濃度が１．８Ｍ以上であり、前記隔膜は、イオン交換容量が２．０（ｍ当量／ｇ−乾燥イオン交換膜）以上であり、且つ膜厚が１２０μｍ以下である。
【００２８】
これにより、レドックス電池において、高濃度系活物質液における導電率低下と粘性率及び溶液抵抗増加による電池内部抵抗の上昇を抑制して、充放電効率を向上できる効果が得られる。
【００２９】
以下に、図面を参照して本発明を実施するための形態について更に詳しく説明する。
【００３０】
図１は、本発明のレドックス電池の一例を概念的に説明する図である。
【００３１】
図１において、１は正極セル、２は負極セル、３は正極セル１と負極セル２とを分離する隔膜である。４はスペーサーであり、正極セル１、負極セル２のそれぞれに対応する間隙を形成している。
【００３２】
正極セル１内には正極１１が設けられ、負極セル２内には負極２１が設けられている。
【００３３】
正極１１及び負極２１は、それぞれ炭素繊維からなることが好ましい。かかる炭素繊維としては、セルロース、ポリアクリロニトリル（ＰＡＮ）、石油等から得られるピッチ、フェノール樹脂等を原料として焼成製造した略円形である炭素繊維を用いることができる。前記炭素繊維は、高晶質部（以下、グラファイト質炭素とも言う）と低晶質部を含み、平均直径は７μｍ〜２０μｍの範囲であることが好ましい。
本発明における炭素繊維としては、かかる炭素繊維をそのまま用いるか、酸化性処理したものを好ましく用いることができる。本発明における炭素繊維としては、該炭素繊維を酸化性処理したものを特に好ましく用いることができる。
【００３４】
前記酸化性処理は格別限定されないが、例えば湿式処理法や乾式処理法を用いることができる。
【００３５】
湿式処理法としては、例えば、電解酸化処理の他、過酸化ナトリウムや過酸化水素などを含有する溶液あるいは硝酸や過硫酸等の酸を含有する酸化性の酸溶液中での加熱処理等を好ましく用いることができる。ここで、電解酸化処理は、高晶質部と低晶質部を含む炭素繊維に対する見掛けの電流密度や通電時間を任意に選択でき、処理を調整しやすい点で優れた方法と言える。
【００３６】
乾式処理法としては、例えば、炉内に若干の空気を混合するなどの酸化性雰囲気中での加熱処理（例えば空気を０．１％程度混入して窒素雰囲気下での酸化性処理を含む）や、水蒸気とアルミニウム化合物等のエッチング剤とを混合した雰囲気中での加熱処理等を好ましく用いることができる。
【００３７】
焼成によって得られた、高晶質部と低晶質部を含む炭素繊維を酸化性処理することにより、炭素繊維中のグラファイト化されていない低晶質部の部分は、耐酸化性が低いために選択的に酸化分解され、耐酸化性の高い高晶質部の部分は酸化されにくく残存する。その結果、炭素繊維の繊維径が５μｍ以下程度と細くなり、同時に、炭素繊維におけるグラファイト化度の高い高晶質部の割合を高めることができる。
【００３８】
酸化性処理した炭素繊維は、繊維径が細いことによって物質移動性が向上し、被電解物質の拡散がより多次元的（例えば２次元から２．５次元拡散）となり、更に、表面がグラファイト質炭素になるので、電極反応性（電荷移動反応性）も向上する。これらの相乗的な作用により、正極１１及び負極２１は、被電解物質に対して高い電流密度をもって電解できる効果を奏するため、酸化性処理した炭素繊維がより好ましい。
【００３９】
上記のような観点から、炭素繊維の繊維径が１μｍ〜１２μｍの範囲であり、かさ密度が０．５ｇ／ｍＬ〜１．２ｇ／ｍＬの範囲であることが好ましい。これにより、電極による活物質の捕捉性を好適に発揮させると共に、電池内部抵抗の上昇を好適に抑制できる効果が得られる。
【００４０】
ここで、炭素繊維の繊維径は、走査型電子顕微鏡（ＳＥＭ）を用いて測定することができ、繊維断面が略円形でない場合は、該繊維における最も短い径を繊維径とする。炭素繊維のかさ密度は、無荷重時の見掛けの体積と重さから算出された値である。
【００４１】
また、正極１１及び負極２１の厚さが、正極活物質液及び前記負極活物質液を流通させて充放電を行う場合には、それぞれ３ｍｍ以下、好ましくは２ｍｍ以下、より好ましくは１ｍｍであり、前記正極活物質液及び前記負極活物質液を静止又は間欠的に流動させて充放電を行う場合には、それぞれ６ｍｍ以下、好ましくは５ｍｍ以下であることが好ましい。活物質液静止又は間欠的流動型電池の場合は、必要な充放電容量を確保するために、セル面積抵抗率の低減をある程度犠牲にする必要があるため、フロー型電池の場合に比べて厚い電極を用いることが好ましい。ここでいう厚さは、隔膜３面に垂直方向の厚さを指す。
【００４２】
本発明者は、当初、正極１１及び負極２１の厚さを、フロー型電池の場合にそれぞれ３ｍｍ以下、静止又は間欠的流動型電池の場合にそれぞれ６ｍｍ以下にまで薄くすることは、電極による活物質の捕捉性が抑制されてしまい、好ましくないものと考えた。ところが、実際に試験を行い鋭意検討した結果、正極１１及び負極２１の厚さを、フロー型電池の場合にはそれぞれ３ｍｍ以下、静止又は間欠的流動電池の場合にはそれぞれ６ｍｍ以下にまで薄くすることにより、活物質濃度が１．８Ｍ以上である高濃度活物質液を用いる場合において、導電性低下を好適に抑制することができ、電池内部抵抗の上昇を防止できることを見出した。電極による活物質の捕捉性についても、活物質濃度が１．８Ｍ以上である高濃度活物質液を用いることにより好適に保持できることがわかった。特に炭素繊維の繊維径が５μｍ以下である場合には、正極１１及び負極２１の厚さを、フロー型電池の場合にはそれぞれ３ｍｍ以下、静止又は間欠的流動電池の場合にはそれぞれ６ｍｍ以下にすることの効果が顕著になる。
【００４３】
正極セル１には、該正極セル１内に正極活物質液を流入するための流入口１２と、該正極セル１内の正極活物質液を流出するための流出口１３とが設けられている。
【００４４】
正極活物質液タンク１４内に貯留された正極活物質液は、ポンプ１５の駆動によって、流入口１２に接続された流入管１６を介して、正極セル１内に流入するように構成されている。また、流出口１３から流出された正極活物質液は、流出口１３に接続された流出管１７を介して正極活物質液タンク１４内に返送されるように構成されている。このようにして、正極活物質液タンク１４から正極セル１内に正極活物質液を循環供給する循環系が構成されている。
【００４５】
負極セル２には、該負極セル２内に負極活物質液を流入するための流入口２２と、該負極セル２内の負極活物質液を流出するための流出口２３とが設けられている。
【００４６】
負極活物質液タンク２４内に貯留された負極活物質液は、ポンプ２５の駆動によって、流入口２２に接続された流入管２６を介して、負極セル２内に流入するように構成されている。また、流出口２３から流出された負極活物質液は、流出口２３に接続された流出管２７を介して負極活物質液タンク２４内に返送されるように構成されている。このようにして、負極活物質液タンク２４から負極セル２内に負極活物質液を循環供給する循環系が構成されている。
【００４７】
図示の例では、正極１１及び負極２１のそれぞれに接触するように導電性シート５、５が設けられ、導電性シート５、５の外側から押え板６、６によってセル全体を挟持している。正極１１及び負極２１は、それぞれ導電性シート５、５を介して外部回路に接続することができる。図示しないが、導電性シート５、５としてバイポーラープレート等を用いることによって、正極セル及び負極セルからなるセルユニットを複数積層した積層構造を構成することも好ましいことである。
【００４８】
レドックス電池は、正極セル１及び負極セル２にそれぞれ負極活物質液及び正極活物質液を循環供給して、両極における活物質液中の活物質の電極反応（酸化還元反応）に伴って充放電を行う。
【００４９】
本発明において、正極活物質液及び負極活物質液は、それぞれ活物質濃度が１．８Ｍ以上である。硫酸酸性のバナジウム２価、３価、及び４価、５価の化合物を含有する活物質液に限らず、鉄やクロム、チタン系等の活物質液においても、それらの濃度が１．８Ｍを超えると、電極面への物質移動性が著しく低下してくる。
【００５０】
正極活物質液及び負極活物質液における、各活物質をバナジウムとした場合、レドックス電池の充電時及び放電時の電極反応は、それぞれ下記のように表される。
（充電時の電極反応）
正極反応：ＶＯ２＋（４価）＋Ｈ２Ｏ  →  ＶＯ２＋（５価）＋２Ｈ＋＋ｅ−
負極反応：Ｖ３＋（３価）＋ｅ−  →  Ｖ２＋（２価）
（放電時の電極反応）
正極反応：ＶＯ２＋（５価）＋２Ｈ＋＋ｅ−  →  ＶＯ２＋（４価）＋Ｈ２Ｏ
負極反応：Ｖ２＋（２価）  →  Ｖ３＋（３価）＋ｅ−
【００５１】
正極活物質液及び負極活物質液が、それぞれ活物質としてバナジウムを含有する場合は、バナジウム原子の含有量が１００ｇ／Ｌ以上であることが好ましく、より好ましくは、１３０ｇ／Ｌ以上である。硫酸根及び硫酸水素根としての硫黄原子の含有量は１２０ｇ／Ｌ以上であることが好ましく、より好ましくは１８０ｇ／Ｌである。これにより、活物質であるバナジウムの析出、沈殿が防止される効果が得られる。なお、バナジウム原子の含有量は、感光法、吸光法等一般的な定量方法により測定できる。また、硫酸根及び硫酸水素根としての硫黄原子の含有量も同様の定量方法により測定できる。
【００５２】
隔膜３は、充電時及び放電時において、電池内部の電荷キャリアであるプロトンの透過を許容すると共に、自己放電抑制のために活物質の透過を防止する役割を担う。
【００５３】
本発明において、隔膜３は、イオン交換容量が２．０（ｍｅｑ／ｇ−乾燥イオン交換膜）以上であり、且つ膜厚が１２０μｍ以下、好ましくは８０μｍ以下、より好ましくは５０μｍ以下である。２０μｍが引張強度上の薄さの限界である。
【００５４】
ここで、イオン交換容量（ｍｅｑ／ｇ−乾燥イオン交換膜）は、乾燥させた隔膜（イオン交換膜）の単位重量（ｇ）当たりに含まれるイオン交換基の電気当量数（ｍｅｑ）を意味する。
【００５５】
本発明では、正極活物質液及び負極活物質液の活物質濃度がそれぞれ１．８Ｍ以上という高濃度であることと、上述した特定のイオン交換容量及び膜厚を有する隔膜３を用いることとによって、これらの相乗的な作用として、レドックス電池において、高濃度系活物質液における導電率低下と粘性率及び溶液抵抗増加による電池内部抵抗の上昇を抑制して、充放電効率を向上できる効果が得られる。
【００５６】
隔膜３の膜厚の下限は格別限定されないが、十分な強度を得る観点では、１０μｍ以上であることが好ましい。
【００５７】
膜厚が１２０μｍ以下である隔膜は、市販品として入手可能であり、例えばデュポン社製「ナフィオン（登録商標）Ｎ２１２」（膜厚５７μｍ（０．０５７ｍｍ））、「ナフィオン（登録商標）Ｎ２１１」（膜厚２５μｍ（０．０２５ｍｍ））等のイオン交換膜等が挙げられる。
【００５８】
図１に示したレドックス電池では、シート状に形成された電極（正極１１及び負極２１）の電極面方向と平行に活物質液を透過させる「flow by」方式を用いたが、これに限定されるものではない。シート状に形成された電極に対して液を横断させるように透過させる「flow through」方式を用いることも好ましいことである。
【００５９】
「flow through」方式を用いたレドックス電池の一例について、図２を参照して説明する。図２において、図１と同符号は同構成を指し、図１を参酌してした説明が援用される。
【００６０】
図２に示すレドックス電池において、正極１１はシート状に形成されており、支持体である導電性シート１１ａ、１１ｂ間に挟持されて電極ユニット１０を構成している。
【００６１】
図３の展開図に示すように、電極ユニット１０は、導電性シート１１ａ、１１ｂと、該導電性シート１１ａ、１１ｂ間に挟持されるシート状の正極１１と、により構成されている。
【００６２】
導電性シート１１ａ、１１ｂには、互いに対向する位置に孔１１０ａ、１１０ｂが設けられており、これらの孔１１０ａ、１１０ｂから正極１１を露出するように構成されている。ここでは、各導電性シート１１ａ、１１ｂに、それぞれ１つの孔１１０ａ、１１０ｂを設ける場合について示しているが、複数の孔を設けることによって、複数の部位で正極１１を露出させることも好ましいことである。
【００６３】
導電性シート１１ａ、１１ｂ間にはスペーサー１１ｃを介在させている。スペーサー１１ｃを設けることによって、正極１１を所定の厚さで保持でき、更に正極１１を構成する炭素繊維が活物質液の透過等によって偏ったりバラバラになったりすることを防止できる。
【００６４】
正極セル１は、電極ユニット１０によって、流入口１２が設けられた流入側マニホールド１ａと、流出口１３が設けられた流出側マニホールド１ｂとに分割されている。
【００６５】
流入口１２からの正極活物質液は、まず流入側マニホールド１ａに流入した後、電極ユニット１０が備えるシート状の正極１１を横断するように透過し、流出側マニホールド１ｂに排出される。流出側マニホールド１ｂに排出された正極活物質液は、流出口１３から流出される。
【００６６】
負極２１についても同様の構成とすることができる。即ち、負極２１用の電極ユニット２０は、導電性シート２１ａ、２１ｂと、該導電性シート２１ａ、２１ｂ間に挟持されるシート状の負極２１と、スペーサー２１ｃとにより構成することができる。
【００６７】
負極セル２は、電極ユニット２０によって、流入口２２が設けられた流入側マニホールド２ａと、流出口２３が設けられた流出側マニホールド２ｂとに分割されている。
【００６８】
流入口２２からの負極活物質液は、まず流入側マニホールド２ａに流入した後、電極ユニット２０が備えるシート状の負極２１を横断するように透過し、流出側マニホールド２ｂに排出される。流出側マニホールド２ｂに排出された負極活物質液は、流出口２３から流出される。
【００６９】
「flow through」方式のレドックス電池においても、正極セル１及び負極セル２にそれぞれ負極活物質液及び正極活物質液を循環供給して、両極における活物質液中の活物質の電極反応（酸化還元反応）に伴って充放電を行う。レドックス電池の充電時及び放電時の電極反応式は、「flow by」方式と同様である。
【００７０】
「flow through」方式のレドックス電池においても、活物質濃度が１．８Ｍ以上である正極活物質液及び前記負極活物質液を用い、且つイオン交換容量が２．０（ｍｅｑ／ｇ−乾燥イオン交換膜）以上であり、膜厚が１２０μｍ以下である隔膜を用いることによって、「flow by」方式と同様に、本発明の効果が奏される。
【００７１】
以上の説明では、正極活物質液を正極に流通させ、負極活物質液を負極に流通させるレドックス電池（レドックスフロー電池ともいう）について主に示したが、これに限定されるものではない。
【００７２】
本発明では、レドックス電池の充放電時において、活物質液は必ずしも流動状態にある必要はなく、キャパシタのように活物質液を静止させた状態にしてもよいし、あるいは間欠的に流動させるようにしてもよい。即ち、充放電時において、正極活物質液及び負極活物質液を、それぞれ正極及び負極に流通させる場合に限定されず、それぞれ正極及び負極に含浸させていればよい。活物質液を静止又は間欠的に流動させた状態で充放電を行うレドックス電池においても、活物質濃度が１．８Ｍ以上である正極活物質液及び前記負極活物質液を用い、且つイオン交換容量が２．０（ｍｅｑ／ｇ−乾燥イオン交換膜）以上であり、膜厚が１２０μｍ以下である隔膜を用いることによって、活物質を電極に流通させる場合と同様に、本発明の効果が奏される。
【実施例】
【００７３】
以下に、本発明の実施例について説明するが、本発明はかかる実施例により限定されない。【００７４】
（実施例１）
図２に示したフロースルー型レドックス電池において、膜厚が５７（μｍ）であり、且つイオン交換容量が２．５（ｍｅｑ／ｇ−乾燥イオン交換膜）であるフッ素系イオン交換膜を用い、以下の条件で充放電試験を実施した。【００７５】
＜正極活物質液及び負極活物質液＞
・正極活物質液
活物質濃度：２．５Ｍバナジウム（４価、５価）
硫酸根及び硫酸水素根としての硫黄原子の含有量：１８０ｇ／Ｌ
・負極活物質液
活物質濃度：２．５Ｍバナジウム（２価、３価）
硫酸根及び硫酸水素根としての硫黄原子の含有量：１８０ｇ／Ｌ【００７６】
＜正極及び負極＞
・材質及び処理：炭素繊維フェルト（ＰＡＮ系、空気を０．１％程度混入して窒素雰囲気、１５００℃にて焼成）
・炭素繊維の繊維径：５〜１０μｍ
・かさ密度：１．０ｇ／ｍＬ
・厚さ：１ｍｍ【００７７】
（実施例２）
実施例１において、前記イオン交換膜に代えて、膜厚が２５（μｍ）であり、且つイオン交換容量が２．０（ｍｅｑ／ｇ−乾燥イオン交換膜）であるフッ素系イオン交換膜を用いたこと以外は実施例１と同様にして充放電試験を実施した。【００７８】
（比較例１）
実施例１において、前記イオン交換膜に代えて、膜厚が１５０（μｍ）であり、且つイオン交換容量が２．８（ｍｅｑ／ｇ−乾燥イオン交換膜）であるポリエチレンスルホン酸系イオン交換膜を用いたこと以外は実施例１と同様にして充放電試験を実施した。【００７９】
（比較例２）
実施例１において、前記イオン交換膜に代えて、膜厚が２５（μｍ）であり、且つイオン交換容量が１．５（ｍｅｑ／ｇ−乾燥イオン交換膜）であるポリエチレンスルホン酸系イオン交換膜を用いたこと以外は実施例１と同様にして充放電試験を実施した。【００８０】
＜評価方法＞
（１）充放電電圧効率
実施例及び比較例において、正極活物質液及び負極活物質液を静止させた状態で、２００ｍＡ／ｃｍ２の定電流で充放電を行い、充放電電圧効率（％）を以下の式から求めた。結果を表１に示す。
充放電電圧効率（％）＝Ａ／Ｂ
ここで、Ａは充電電圧における最高値と最低値の中間の電圧値（Ｖ）、Ｂは放電電圧における最高値と最低値の中間の電圧値（Ｖ）を指す。【００８１】
（２）セル面積抵抗率
実施例及び比較例において、正極活物質液及び負極活物質液を３ｍｌ／ｍｉｎで送液し、それぞれ正極及び負極に流通させた状態で、２００ｍＡ／ｃｍ２の定電流で充電を行い、セル面積抵抗率（Ωｃｍ２）を以下の式から求めた。結果を表１に示す。
セル面積抵抗率（Ωｃｍ２）＝（Ａ−Ｂ）／２×電流密度（Ａｃｍ−２）【００８２】
【表１】
2017069261.tif 000003
【００８３】
＜評価＞
以上の結果より、レドックス電池において、活物質濃度が１．８Ｍ以上である正極活物質液及び前記負極活物質液を用い、且つイオン交換容量が２．０（ｍｅｑ／ｇ−乾燥イオン交換膜）以上であり、膜厚が１２０μｍ以下である隔膜を用いることによって、セル面積抵抗率を低下でき、正極活物質液及び負極活物質液を静止させた状態であっても、充放電電圧効率を向上できる効果が得られることがわかる。
従来の低出力密度セルでは、セル面積抵抗率が２．０〜３．０Ωｃｍ２でも十分に小さい値とされてきたが、本発明によれば、これよりも更に小さいセル面積抵抗率、好ましくは１．０Ωｃｍ２以下のセル面積抵抗率を実現できることがわかる。【００８４】
（実施例３）
実施例１において、正極及び負極として、繊維径７〜１０μｍのセルロース系の焼成炭素繊維を電解酸化処理によって主に繊維径５μｍ以下の炭素繊維フェルトとしたものを用い、これをそれぞれ厚さ２ｍｍとなるように設けた。
正極活物質液及び負極活物質液を３ｍｌ／ｍｉｎで送液し、それぞれ正極及び負極に流通させた状態で、２００ｍＡ／ｃｍ２の定電流で充電を行い、セル面積抵抗率（Ωｃｍ２）を求めた。結果を表２に示す。【００８５】
（実施例４）
実施例３において、正極及び負極をそれぞれ厚さ３ｍｍとなるように設けたこと以外は実施例３と同様にして、セル面積抵抗率（Ωｃｍ２）を求めた。結果を表２に示す。【００８６】
【表２】
2017069261.tif 000004
【００８７】
＜評価＞
以上の結果より、フロー型レドックス電池において、特に炭素繊維の繊維径が５μｍ以下である場合に、正極及び負極の厚さをそれぞれ３ｍｍ以下にすることにより、セル面積抵抗率が好適に低下することがわかる。【００８８】
更に、以下の計算例により、実施例３のフロー型レドックス電池の電池単位体積当たりの定格出力密度を求めた。
バナジウムレドックス電池の開路電圧１．２Ｖ、セル面積抵抗１Ωｃｍ２、見掛けの電流密度２００ｍＡ／ｃｍ２のとき、単位面積当たりの出力電圧は、１．２Ｖ−０．２Ｖ＝１．０Ｖである。
よって、単位面積当たりの出力は、２００ｍＡ／ｃｍ２×１Ｖ＝０．２Ｗ／ｃｍ２である。
ここで、１０ｃｍ×１０ｃｍの電極を用いた場合、電極面積当たりの出力は、２０Ｗ／１００ｃｍ２である。
１セルを、厚さ４ｍｍで構成したとする。
このようなセルを、１０ｃｍ間に２５セル配置すれば、電池単位体積当たりの定格出力密度（体積１Ｌ当たりの出力）は、２０Ｗ×２５＝５００Ｗ／Ｌとなる。【００８９】
以上の実施例３に係る計算例で示されるように、本発明によると、条件設定によって、電池単位体積当たりの定格５００Ｗ／Ｌ以上の出力密度を実現することができると推定される。該条件設定を異ならせることで、定格出力密度を更に向上することもできる。また、他の実施例においても、条件設定を適宜設定することで、５００Ｗ／Ｌ以上を達成できると推定される。【００９０】
＜考察＞
本発明は、一つの局面において、電池活物質元素であるバナジウム濃度を高く維持し（１．８Ｍ以上）、かつ、高濃度化によって発生する活物質析出やセル面積抵抗率の増大などの問題点を解決して、大きな出力密度が得られるレドックス電池を提供することを目的としている。高濃度化によって活物質液がゲル化する現象は、高濃度活物質液がチキソトロピー（揺変性）を示す結果であり、適度に流動状態を維持することによって解決でき、また、ビンガム流体性と矛盾しない。【００９１】
高濃度系バナジウム活物質液では、流動性の低下によって、ほかのイオンの易動性が大きく低下して、プロトンの輸率が大きくなる。ただし、そのプロトンも易動度そのものは、希薄な液に対して大きく低下する。これは結果として、活物質液の導電率低下に繋がり、電池としての内部抵抗（面積抵抗率）が大きくなってしまう。この問題点を解決する方法は、液抵抗の影響を最も大きく受ける隔膜部分の最小化（隔膜を薄くすること）であった。セル内電極部分は電極の導電性によって、活物質液の導電率低下の影響を緩和できる。ただし、電極面（炭素繊維表面）に活物質が速やかに到達できるようにするために炭素（グラファイト）繊維表面積を大きくする処置が性能向上を図る上で重要である。比表面積の増加によって、活物質の電極面への物質移動性を向上させるとともに、比表面積増加が電極そのものの導電性向上（体積抵抗率の軽減）に寄与している。【００９２】
以上のような効果によって、高濃度系の活物質液であっても、高い反応性（見掛けの電流密度）を維持することができ、かつ、高濃度系である分だけ反応性を向上させることができるようになった。具体的には２００ｍＡ／ｃｍ２程度の電流密度の電池反応（充放電の電極反応）によって、５００Ｗ／Ｌ以上の出力密度を出せるレドックス電池を提供することも可能になった。この出力密度は、サイクル仕様の鉛二次電池を超えるものである。
【符号の説明】
【００９３】
１：正極セル
１１：正極
１２：流入口
１３：流出口
１４：正極活物質液タンク
１５：ポンプ
１６：流入管
１７：流出管
２：負極セル
２１：負極
２２：流入口
２３：流出口
２４：負極活物質液タンク
２５：ポンプ
２６：流入管
２７：流出管
３：隔膜
４：スペーサー
５：導電性シート
６：押え板
【図１】
2017069261.tif 000005
【図２】
2017069261.tif 000006
【図３】
2017069261.tif 000007
【国際調査報告】
2017069261.tif 000008
2017069261.tif 000009
2017069261.tif 000010
2017069261.tif 000011